(57)【要約】【目的】自然な仕上がりで、肌のくすみを解消し、明るく健康的な肌に見せるメイクアップ化粧料を提供する。【構成】窒化ホウ素の表面を特定の含フッ素シリコーンおよび金属酸化物で被覆して得られる粉体を配合することにより、メイクアップ化粧料を構成する。このようにして得られた金属酸化物・含フッ素シリコーン被覆窒化ホウ素をメイクアップ化粧料に配合することにより、肌のくすみを解消することができ、かつ、厚ぼったい仕上がりになることなく、自然な仕上がりで、明るく健康的な肌に見せることができる。【選択図】        図１
2005015344.tif 000002
【特許請求の範囲】
【請求項１】
窒化ホウ素表面を、一般式（１）［式中、Ｒ１は同種または異種の炭素数１〜２０のアルキル基またはアリール基、Ｒ２は−Ｒ５−Ｒｆ（式中、Ｒ５は炭素数２〜６の二価のアルキレン基を示し、Ｒｆは炭素数１〜１２のパーフルオロアルキル基を示す。）、Ｒ３は−Ｒ５−ＳｉＸ３（式中、Ｘは炭素数１〜４のアルコキシル基またはハロゲンを示す。）、Ｒ４はＲ１またはＲ２またはＲ３のいずれかであり、ｌ、ｍ、ｎは整数であって、ｌ＝０〜５００、ｍ＝１〜５００、ｎ＝１〜５００である。］で表される含フッ素シリコーンおよび金属酸化物で被覆して得られる粉体を配合したメイクアップ化粧料。
【化１】
2005015344.tif 000020
【請求項２】
一般式（１）の構造中、ｌ＝０、ｍ＝１〜５０、ｎ＝１〜５０で、ｍとｎの比が９：１〜２：３である請求項１記載のメイクアップ化粧料。
【請求項３】
一般式（１）の構造中、ｌ＝０、ｍ＝１〜５０、ｎ＝１〜５０で、ｍとｎの比が３：１〜１：１である請求項１記載のメイクアップ化粧料。
【請求項４】
金属酸化物が、酸化チタン、酸化鉄、またはこれらの混合物である請求項１〜３記載のメイクアップ化粧料。
【発明の詳細な説明】
【０００１】
【発明の属する技術分野】
本発明は、窒化ホウ素表面を含フッ素シリコーンおよび金属酸化物で被覆して得られる粉体を配合したメイクアップ化粧料に関する。
【０００２】
【従来の技術】
従来より、人の肌の色は、加齢とともに血行不良や色素の沈着などにより、肌の明度が下がって黄色の彩度が上昇する、いわゆる黄ぐすみの状態になることが知られている。そこで、この黄ぐすみを解消するため、酸化チタンなどの隠ぺい力の高い顔料を配合したり、ベンガラを配合して肌の色相を赤味よりに変化させることが従来から行われている。
【０００３】
しかしながら、酸化チタンを高配合すると、隠ぺい力が高いためどうしても不自然な仕上がりとなり、白浮き、厚ぼったい仕上がりになるといった問題があった。また、ベンガラも同様に隠ぺい力が高く、かつ、発色が強いため、不自然な仕上がりになるといった問題があった。
【０００４】
そこで、このような問題を解決し、明度を上昇させてくすみを解消することを目的として、雲母チタンやベンガラ被覆雲母チタンの配合が検討されている（特許文献１および２）。
【０００５】
【特許文献１】
特開平１０−１７４３８
【０００６】
【特許文献２】
特開平１１−１３９９２９
【０００７】
しかしながら、これらのいわゆるパール剤を配合した場合、白浮きや厚ぼったい仕上がりになるといった問題は解消されるものの、パール剤特有の強い正反射のため、不自然なつやの仕上がりになるという問題があった。
【０００８】
このため、滑らかな使用感とともに、適度な隠ぺい力とつや感を有する窒化ホウ素が最近の化粧料ではよく用いられている。すなわち、窒化ホウ素の配合により、滑らかさと自然なつや感が付与され、肌を明るく見せることができる。また、この優れた窒化ホウ素の特長を利用して、自然なつや感とともに、肌になじむ自然な色調を付与するために、窒化ホウ素表面に金属酸化物を被覆した複合粉体が検討されている（特許文献３）。
【０００９】
【特許文献３】
特開平５−２７９５９４
【００１０】
しかしながら、この特許の手法では、窒化ホウ素表面に被覆物が反応あるいは吸着するような酸化物層などの表面官能基がほとんど存在しないため、単に金属酸化物で被覆しても十分に被覆できないという欠点があり、粉体そのものの色調も不均一で部分的にムラが生じやすいものであった。そのため、実際に化粧料に配合しても、黄ぐすんだ肌を明るく健康的な肌に見せる効果はほとんど期待できないのが現状であった。
【００１１】
【発明が解決しようとする課題】
従って、本発明の目的は、加齢によって黄ぐすんだ肌を、自然な仕上がりで、かつ、明るく健康的な肌に見せることにある。
【００１２】
【課題を解決するための手段】
かかる実情に鑑み、本発明者らは上記問題点を解決すべく鋭意検討した結果、窒化ホウ素表面を金属酸化物で被覆する際に、特定の含フッ素シリコーンを併用して処理することにより、含フッ素シリコーンが窒化ホウ素表面でネットワーク構造をとって、窒化ホウ素表面に金属酸化物を均一に被覆することができること、およびこのようにして得られた粉体をメイクアップ化粧料に配合することにより、加齢によって黄ぐすんだ肌を、自然な仕上がりで、かつ、明るく健康的な肌に見せることを見い出し、本発明を完成するに至った。
【００１３】
すなわち、本発明は、窒化ホウ素表面を一般式（１）［式中、Ｒ１は同種または異種の炭素数１〜２０のアルキル基またはアリール基、Ｒ２は−Ｒ５−Ｒｆ（式中、Ｒ５は炭素数２〜６の二価のアルキレン基を示し、Ｒｆは炭素数１〜１２のパーフルオロアルキル基を示す。）、Ｒ３は−Ｒ５−ＳｉＸ３（式中、Ｘは炭素数１〜４のアルコキシル基またはハロゲンを示す。）、Ｒ４はＲ１またはＲ２またはＲ３のいずれかであり、ｌ、ｍ、ｎは整数であって、ｌ＝０〜５００、ｍ＝１〜５００、ｎ＝１〜５００である。］で表される含フッ素シリコーンおよび金属酸化物で被覆して得られる粉体、すなわち、金属酸化物・含フッ素シリコーン被覆窒化ホウ素を配合したメイクアップ化粧料を提供するものである。
【００１４】
【化２】
2005015344.tif 000003
【００１５】
【発明の実施の形態】
本発明で用いられる窒化ホウ素としては、六方晶形、ウルツ鉱型構造、立方晶形、菱面体晶形乱、層構造のいずれの結晶形でも良いが、層間の結合力が弱く、良好な使用感を有する六方晶形の窒化ホウ素が最も好ましい。
【００１６】
本発明で用いられる窒化ホウ素の平均粒子径は特に制限されないが、０．１〜３０μｍが好ましい。０．１μｍよりも小さいと適度なつや感が損なわれ、また、３０μｍよりも大きいと滑らかな使用感が損なわれて好ましくない。
【００１７】
本発明で用いられる含フッ素シリコーンは一般式（１）［式中、Ｒ１は同種または異種の炭素数１〜２０のアルキル基またはアリール基、Ｒ２は−Ｒ５−Ｒｆ（式中、Ｒ５は炭素数２〜６の二価のアルキレン基を示し、Ｒｆは炭素数１〜１２のパーフルオロアルキル基を示す。）、Ｒ３は−Ｒ５−ＳｉＸ３（式中、Ｘは炭素数１〜４のアルコキシル基またはハロゲンを示す。）、Ｒ４はＲ１またはＲ２またはＲ３のいずれかであり、ｌ、ｍ、ｎは整数であって、ｌ＝０〜５００、ｍ＝１〜５００、ｎ＝１〜５００である。］で表される構造を有する。その中でも特に、ｌ＝０、ｍ＝１〜５０、ｎ＝１〜５０でｍとｎの比が９：１〜２：３の構造のものが好ましい。さらに好ましくは、ｍとｎの比が３：１〜１：１である。なお、一般式（１）で表される含フッ素シリコーンの構造単位の配列は、交互でもブロックでもランダムでもよい。具体的には、Ｒ１としては、ＣＨ３、Ｃ２Ｈ５、Ｃ３Ｈ７、ＣＨ（ＣＨ３）２、Ｃ４Ｈ９、ＣＨ２ＣＨ（ＣＨ３）ＣＨ３、Ｃ（ＣＨ３）３、Ｃ６Ｈ１３、Ｃ６Ｈ５などが、Ｒ５としては、Ｃ２Ｈ４、Ｃ３Ｈ６、Ｃ４Ｈ８、ＣＨ２ＣＨ（ＣＨ３）ＣＨ２、ＣＨ２ＣＨ２ＣＨ（ＣＨ３）、Ｃ６Ｈ１２などが、Ｒｆとしては、ＣＦ３、Ｃ２Ｆ５、Ｃ４Ｆ９、Ｃ６Ｆ１３、Ｃ８Ｆ１７、Ｃ１２Ｆ２５などが、Ｘとしては、ＯＣＨ３、ＯＣ２Ｈ５、ＯＣ３Ｈ７、ＯＣＨ（ＣＨ３）２、ＯＣ４Ｈ９、ＯＣＨ２ＣＨ（ＣＨ３）ＣＨ３、ＯＣ（ＣＨ３）３、Ｃｌ、Ｂｒなどが挙げられる。
【００１８】
【化３】
2005015344.tif 000004
【００１９】
含フッ素シリコーンは、上記化合物のうちそれぞれ１種または２種以上を混合して用いることができる。
【００２０】
含フッ素シリコーンの添加量は、含フッ素シリコーンの種類によって異なるが、窒化ホウ素の重量に対して１〜２０重量％が好ましい。１重量％未満では、含フッ素シリコーンが窒化ホウ素表面で十分にネットワーク構造がとれず、従って、窒化ホウ素表面に金属酸化物を均一に被覆することができない。２０重量％を越えて処理しても、効果の増強は望めない。
【００２１】
本発明で用いられる金属酸化物としては、通常化粧料に用いられるものであれば特に制限されない。具体的には、酸化チタン、酸化鉄、酸化亜鉛、アルミナ、酸化ジルコニウムなどが挙げられ、これらのうち１種または２種以上を組み合わせて用いることができる。
【００２２】
本発明で用いられる金属酸化物の添加量は、窒化ホウ素の重量に対して１〜１００重量％が好ましい。１重量％未満では、化粧料に配合した際に明るく健康的な肌に見せることができない。１００重量％を越えて被覆すると、金属酸化物による発色、隠ぺい力が強くなり、化粧料に配合した際に不自然な仕上がりになってしまう。また、窒化ホウ素本来の滑らかな使用感が損なわれてしまう。
【００２３】
本発明で用いられる表面処理の方法としては、（ａ）窒化ホウ素を含フッ素シリコーンと金属酸化物で同時に被覆する方法、（ｂ）あらかじめ窒化ホウ素を含フッ素シリコーンで被覆した後、金属酸化物で被覆する方法、および、（ｃ）先に窒化ホウ素を金属酸化物で被覆した後、含フッ素シリコーンで被覆する方法のいずれでも良いが、窒化ホウ素表面に含フッ素シリコーンのネットワーク構造を形成させ、金属酸化物の均一な被覆を行うためには、（ａ）と（ｂ）の方法が好ましい。
【００２４】
本発明で用いられる、含フッ素シリコーンおよび金属酸化物で被覆した窒化ホウ素、すなわち、金属酸化物・含フッ素シリコーン被覆窒化ホウ素のメイクアップ化粧料への配合量としては、０．０１〜２０重量％が好ましい。０．０１重量％未満では肌を明るく健康的な肌に見せる効果が十分ではなく、２０重量％を越えて配合しても効果の増強は望めない。
【００２５】
本発明のメイクアップ化粧料のその他の成分としては、目的とする化粧料の形態に応じて、通常の化粧料に配合される成分から選択して用いることができる。これらの成分としては、水、油脂、ロウ類、炭化水素、脂肪酸、アルコール、アルキルグリセリルエーテル、エステル、シリコーン油、フッ素油、多価アルコール、糖類、高分子、界面活性剤、保湿剤、紫外線吸収剤、キレート剤、ｐＨ調整剤、酸化防止剤、金属イオン封鎖剤、殺菌・防腐剤、染料、香料、色素、可塑剤、有機溶媒、薬剤、動植物抽出物、体質粉体、有機色材、無機色材、パール顔料、表面処理粉体、複合顔料、油性ゲル化剤、アミノ酸及びペプチド、ビタミンなどが挙げられ、本発明の目的を損なわない範囲内で配合可能である。
【００２６】
本発明のメイクアップ化粧料の例としては、例えばパウダーファンデーション、油性ファンデーション、乳化型ファンデーション、ほほ紅、白粉、アイブロウ、アイシャドウ、アイライナー、口紅、化粧下地などが挙げられる。
【００２７】
本発明のメイクアップ化粧料は、通常の方法に従って製造することができる。
【００２８】
【発明の実施の形態】
以下に本発明を、実施例と比較例により具体的に説明するが、本発明はこれらに限定されるものではない。
【００２９】
【実施例】
実施例１
窒化ホウ素１００ｇ（水島合金鉄製、セラムブランシュＳＨＰ−４）をトルエン２００ｇに分散させた後、式（２）に示す構造を有する含フッ素シリコーン５ｇを加え、８０℃で２時間撹拌した。その後、トルエンを減圧留去し、乾燥、粉砕して含フッ素シリコーン被覆窒化ホウ素を得た。続いて、得られた含フッ素シリコーン被覆窒化ホウ素約１０５ｇにベンガラ１０ｇ（ＪＦＥケミカル製、微粒酸化鉄ＪＣ−ＦＨ０４）を加えて、ヘンシェルミキサー中で３５００回転／分で２分撹拌した。同様の操作を合計４回行い、ベンガラ・含フッ素シリコーン被覆窒化ホウ素を得た。
【００３０】
【化４】
2005015344.tif 000005
【００３１】
実施例２
窒化ホウ素１００ｇ（水島合金鉄製、セラムブランシュＳＨＰ−４）およびベンガラ１０ｇ（ＪＦＥケミカル製、微粒酸化鉄ＪＣ−ＦＨ０４）をトルエン２００ｇに分散させ、式（２）に示す構造を有する含フッ素シリコーン５ｇを加え、８０℃で２時間撹拌した。その後、トルエンを減圧留去し、乾燥、粉砕してベンガラ・含フッ素シリコーン被覆窒化ホウ素を得た。
【００３２】
【化５】
2005015344.tif 000006
【００３３】
実施例３
窒化ホウ素１００ｇ（水島合金鉄製、セラムブランシュＳＨＰ−４）にベンガラ１０ｇ（ＪＦＥケミカル製、微粒酸化鉄ＪＣ−ＦＨ０４）を加えて、ヘンシェルミキサー中で３５００回転／分で２分撹拌した。同様の操作を合計４回行い、ベンガラ被覆窒化ホウ素を得た。その後、得られたベンガラ被覆窒化ホウ素約１１０ｇをトルエン２００ｇに分散させた後、式（２）に示す構造を有する含フッ素シリコーン５ｇを加え、８０℃で２時間撹拌した。その後、トルエンを減圧留去し、乾燥、粉砕してベンガラ・含フッ素シリコーン被覆窒化ホウ素を得た。
【００３４】
【化６】
2005015344.tif 000007
【００３５】
比較例１
窒化ホウ素１００ｇ（水島合金鉄製、セラムブランシュＳＨＰ−４）にベンガラ１０ｇ（ＪＦＥケミカル製、微粒酸化鉄ＪＣ−ＦＨ０４）を加えて、ヘンシェルミキサー中で３５００回転／分で２分撹拌した。同様の操作を合計４回行い、ベンガラ被覆窒化ホウ素を得た。
【００３６】
実施例１〜３のベンガラ・含フッ素シリコーン被覆窒化ホウ素、および比較例１のベンガラ被覆窒化ホウ素について、走査型電子顕微鏡で表面観察を行った。その写真を図１〜図４に示す。
【００３７】
図１、２から明らかなように、実施例１および２のベンガラ・含フッ素シリコーン被覆窒化ホウ素は、窒化ホウ素表面にベンガラが均一に被覆されていた。一方、図３に示した実施例３で得られたベンガラ・含フッ素シリコーン被覆窒化ホウ素は、窒化ホウ素表面のベンガラがやや不均一であった。
【００３８】
このことから、窒化ホウ素をベンガラで被覆する前、あるいはベンガラで被覆するのと同時に、含フッ素シリコーンで被覆することが好ましいと判断できた。それに対して、図４で示す比較例１のベンガラ被覆窒化ホウ素は、窒化ホウ素表面にベンガラがほとんど被覆されておらず、窒化ホウ素とベンガラが別々に存在していた。このことから、含フッ素シリコーンで窒化ホウ素を被覆することの重要性が明らかとなった。
【００３９】
実施例４
窒化ホウ素１００ｇ（水島合金鉄製、セラムブランシュＳＨＰ−４）をトルエン２００ｇに分散させた後、式（２）に示す構造を有する含フッ素シリコーン５ｇを加え、８０℃で２時間撹拌した。その後、トルエンを減圧留去し、乾燥、粉砕して含フッ素シリコーン被覆窒化ホウ素を得た。続いて、得られた含フッ素シリコーン被覆窒化ホウ素約１０５ｇにベンガラ１ｇ（ＪＦＥケミカル製、微粒酸化鉄ＪＣ−ＦＨ０４）を加えて、ヘンシェルミキサー中で３５００回転／分で２分撹拌した。同様の操作を合計４回行い、ベンガラ・含フッ素シリコーン被覆窒化ホウ素を得た。
【００４０】
【化７】
2005015344.tif 000008
【００４１】
実施例５
窒化ホウ素１００ｇ（水島合金鉄製、セラムブランシュＳＨＰ−４）をトルエン２００ｇに分散させた後、式（２）に示す構造を有する含フッ素シリコーン５ｇを加え、８０℃で２時間撹拌した。その後、トルエンを減圧留去し、乾燥、粉砕して含フッ素シリコーン被覆窒化ホウ素を得た。続いて、得られた含フッ素シリコーン被覆窒化ホウ素約１０５ｇにベンガラ１００ｇ（ＪＦＥケミカル製、微粒酸化鉄ＪＣ−ＦＨ０４）を加えて、ヘンシェルミキサー中で３５００回転／分で２分撹拌した。同様の操作を合計４回行い、ベンガラ・含フッ素シリコーン被覆窒化ホウ素を得た。
【００４２】
【化８】
2005015344.tif 000009
【００４３】
実施例６
窒化ホウ素１００ｇ（水島合金鉄製、セラムブランシュＳＨＰ−４）をトルエン２００ｇに分散させた後、式（２）に示す構造を有する含フッ素シリコーン５ｇを加え、８０℃で２時間撹拌した。その後、トルエンを減圧留去し、乾燥、粉砕して含フッ素シリコーン被覆窒化ホウ素を得た。続いて、得られた含フッ素シリコーン被覆窒化ホウ素約１０５ｇにベンガラ０．５ｇ（ＪＦＥケミカル製、微粒酸化鉄ＪＣ−ＦＨ０４）を加えて、ヘンシェルミキサー中で３５００回転／分で２分撹拌した。同様の操作を合計４回行い、ベンガラ・含フッ素シリコーン被覆窒化ホウ素を得た。
【００４４】
【化９】
2005015344.tif 000010
【００４５】
実施例７
窒化ホウ素１００ｇ（水島合金鉄製、セラムブランシュＳＨＰ−４）をトルエン２００ｇに分散させた後、式（２）に示す構造を有する含フッ素シリコーン５ｇを加え、８０℃で２時間撹拌した。その後、トルエンを減圧留去し、乾燥、粉砕して含フッ素シリコーン被覆窒化ホウ素を得た。続いて、得られた含フッ素シリコーン被覆窒化ホウ素約１０５ｇにベンガラ１５０ｇ（ＪＦＥケミカル製、微粒酸化鉄ＪＣ−ＦＨ０４）を加えて、ヘンシェルミキサー中で３５００回転／分で２分撹拌した。同様の操作を合計４回行い、ベンガラ・含フッ素シリコーン被覆窒化ホウ素を得た。
【００４６】
【化１０】
2005015344.tif 000011
【００４７】
実施例１〜７のベンガラ・含フッ素シリコーン被覆窒化ホウ素および比較例１のベンガラ被覆窒化ホウ素について、肌に塗布した際の仕上がり（くすみ感のなさ）、および平滑性の評価を行った。その結果を表１に示す。
【００４８】
＜肌に塗布した際の仕上がり（くすみ感のなさ）＞
１０人の専門パネラーにより官能評価を行い、（１）の評価基準を用いて７段階に評価し、その平均値を（２）に示す基準で評価した。
（１）
７点：非常に良い
６点：良い
５点：やや良い
４点：普通
３点：やや悪い
２点：悪い
１点：非常に悪い
（２）
◎：６点以上
○：４点以上６点未満
△：３点以上４点未満
×：３点未満
＜平滑性＞
１０人の専門パネラーにより官能評価を行い、次の基準で示した。
〇：８人以上が良いと感じた
△：４〜７人が良いと感じた
×：４人未満が良いと感じた
【００４９】
【表１】
2005015344.tif 000012
【００５０】
表１から、実施例１、２、４、５のベンガラ・含フッ素シリコーン被覆窒化ホウ素は、窒化ホウ素本来の滑らかな使用感を損なわずに、肌のくすみを解消する効果が高いことが明らかとなった。比較例１では、肌のくすみを解消する効果が期待できず、このことから窒化ホウ素表面にベンガラが被覆されていることの必要性が明らかとなった。一方、実施例３のベンガラ・含フッ素シリコーン被覆窒化ホウ素は、肌のくすみを解消する効果がやや弱い傾向があった。このことから、肌のくすみを解消するためには、窒化ホウ素をベンガラで被覆する前、あるいはベンガラで被覆するのと同時に、含フッ素シリコーンで被覆することが好ましいと判断できた。また、実施例６では、肌のくすみを解消する効果がやや弱い傾向にあり、実施例７では、窒化ホウ素本来の滑らかな使用感がやや損なわれやすい傾向が認められた。このことから、ベンガラの被覆量は、窒化ホウ素に対して１〜１００重量％が好ましいことが明らかとなった。
【００５１】
実施例８
窒化ホウ素１００ｇ（水島合金鉄製、セラムブランシュＳＨＰ−３）をトルエン２００ｇに分散させた後、式（３）に示す構造を有する含フッ素シリコーン２０ｇを加え、８０℃で２時間撹拌した。その後、トルエンを減圧留去し、乾燥、粉砕して含フッ素シリコーン被覆窒化ホウ素を得た。続いて、得られた含フッ素シリコーン被覆窒化ホウ素約１２０ｇに酸化チタン３０ｇ（テイカ製、酸化チタンＭＴ−６００Ｂ）を加えて、ヘンシェルミキサー中で３５００回転／分で２分撹拌した。同様の操作を合計４回行い、酸化チタン・含フッ素シリコーン被覆窒化ホウ素を得た。
【００５２】
【化１１】
2005015344.tif 000013
【００５３】
実施例９
窒化ホウ素１００ｇ（東レ製、トレセラムＴ−ＢＮ−ＬＢ）をトルエン２００ｇに分散させた後、式（４）に示す構造を有する含フッ素シリコーン１ｇを加え、８０℃で２時間撹拌した。その後、トルエンを減圧留去し、乾燥、粉砕して含フッ素シリコーン被覆窒化ホウ素を得た。続いて、得られた含フッ素シリコーン被覆窒化ホウ素約１０１ｇにベンガラ５ｇ（チタン工業製、タロックスＲ−５１６−Ｌ）を加えて、ヘンシェルミキサー中で３５００回転／分で２分撹拌した。同様の操作を合計４回行い、ベンガラ・含フッ素シリコーン被覆窒化ホウ素を得た。
【００５４】
【化１２】
2005015344.tif 000014
【００５５】
次に、本発明で得られる金属酸化物・含フッ素シリコーン被覆窒化ホウ素を配合したメイクアップ化粧料の実施例について説明する。なお、成分の配合割合は重量％である。
【００５６】
実施例１０（パウダーファンデーション）
実施例１のベンガラ・含フッ素シリコーン被覆窒化ホウ素を使用し、表２に示す組成のパウダーファンデーションを製造した。製法は次の通りである。
【００５７】
（製法）
実施例１のベンガラ・含フッ素シリコーン被覆窒化ホウ素および残りの成分を均一に混合したものを粉砕してふるいに通した。これを金皿に圧縮成型してパウダーファンデーションを得た。
【００５８】
実施例１１（パウダーファンデーション）
実施例８の酸化チタン・含フッ素シリコーン被覆窒化ホウ素を使用し、実施例１０と同様の方法で表２に示す組成のパウダーファンデーションを製造した。
【００５９】
実施例１２（パウダーファンデーション）
実施例８の酸化チタン・含フッ素シリコーン被覆窒化ホウ素を使用し、実施例１０と同様の方法で表２に示す組成のパウダーファンデーションを製造した。
【００６０】
実施例１３（パウダーファンデーション）
実施例９のベンガラ・含フッ素シリコーン被覆窒化ホウ素を使用し、実施例１０と同様の方法で表２に示す組成のパウダーファンデーションを製造した。
【００６１】
比較例２（パウダーファンデーション）
窒化ホウ素（水島合金鉄製、セラムブランシュＳＨＰ−４）およびベンガラ（ＪＦＥケミカル製、微粒酸化鉄ＪＣ−ＦＨ０４）を使用し、実施例１０と同様の方法で表２に示す組成のパウダーファンデーションを製造した。
【００６２】
比較例３（パウダーファンデーション）
ＴＩＭＩＲＯＮ  ＳＵＰＥＲ  ＲＥＤ（メルク製）を使用し、実施例１０と同様の方法で表２に示す組成のパウダーファンデーションを製造した。
【００６３】
比較例４（パウダーファンデーション）
ＦＬＡＭＥＮＣＯ  ＳＡＴＩＮ  ＲＥＤ（エンゲルハード製）を使用し、実施例１０と同様の方法で表２に示す組成のパウダーファンデーションを製造した。
【００６４】
次に、上記のようにして得られた実施例１０〜１３および比較例２〜４のパウダーファンデーションについて、化粧の仕上がり（くすみ感のなさ、自然な仕上がり）について評価した。その結果を表３に示す。
【００６５】
＜化粧の仕上がり（くすみ感のなさ、自然な仕上がり）＞
１０人の専門パネラーにより官能評価を行い、（１）の評価基準を用いて７段階に評価し、その平均値を（２）に示す基準で評価した。
（１）
７点：非常に良い
６点：良い
５点：やや良い
４点：普通
３点：やや悪い
２点：悪い
１点：非常に悪い
（２）
◎：６点以上
○：４点以上６点未満
△：３点以上４点未満
×：３点未満
【００６６】
【表２】
2005015344.tif 000015
【００６７】
【表３】
2005015344.tif 000016
【００６８】
表３から明らかなように、本発明のパウダーファンデーション（実施例１０〜１３）は、本発明で得られる金属酸化物・含フッ素シリコーン被覆窒化ホウ素を配合することにより、自然な仕上がりで、肌のくすみを解消することのできるものであった。比較例２のパウダーファンデーションは、肌のくすみを解消する効果が弱く、窒化ホウ素に金属酸化物を被覆することの必要性が明らかとなった。比較例３、４の雲母チタン、ベンガラ被覆雲母チタンを配合したパウダーファンデーションは、肌のくすみはある程度解消できるものの、パール剤特有のギラツキによる不自然な仕上がりとなってしまった。このことから、本発明で得られる金属酸化物・含フッ素シリコーン被覆窒化ホウ素を配合することの必要性が明らかとなった。
【００６９】
実施例１４（乳化型ファンデーション）
実施例１のベンガラ・含フッ素シリコーン被覆窒化ホウ素を使用し、目的の乳化型ファンデーションを得た。
（製法）
油相を室温にて均一溶解した後、これに粉体を添加し、ホモミキサーで分散させる。これに水相を撹拌しながら添加して乳化し、乳化型ファンデーションを得た。
2005015344.tif 000017
【００７０】
実施例１５（ほほ紅）
実施例１のベンガラ・含フッ素シリコーン被覆窒化ホウ素を使用し、実施例１０と同様にして目的のほほ紅を得た。
2005015344.tif 000018
【００７１】
実施例１６  白粉
実施例８の酸化チタン・含フッ素シリコーン被覆窒化ホウ素を使用し、実施例１０と同様にして目的の白粉を得た。
2005015344.tif 000019
【００７２】
実施例１４〜１６で得られたメイクアップ化粧料は、いずれも自然な仕上がりで、肌のくすみを解消し、肌を明るく健康的に見せる効果が高いものであった。
【００７３】
【発明の効果】
本発明のメイクアップ化粧料は、窒化ホウ素表面を特定の含フッ素シリコーンおよび金属酸化物で被覆した粉体を配合することにより、自然な仕上がりで、肌のくすみを解消し、明るく健康的な肌に見せるものである。
【図面の簡単な説明】
【図１】実施例１で得られたベンガラ・含フッ素シリコーン被覆窒化ホウ素の電子顕微鏡写真である。
【図２】実施例２で得られたベンガラ・含フッ素シリコーン被覆窒化ホウ素の電子顕微鏡写真である。
【図３】実施例３で得られたベンガラ・含フッ素シリコーン被覆窒化ホウ素の電子顕微鏡写真である。
【図４】比較例１で得られたベンガラ被覆窒化ホウ素の電子顕微鏡写真である。
【図１】
2005015344.tif 000021
【図２】
2005015344.tif 000022
【図３】
2005015344.tif 000023
【図４】
2005015344.tif 000024